(57)【要約】【課題】Ｇｒｏｗｎ−ｉｎ欠陥がなく、かつ酸素析出物（ＢＭＤ）がウェーハ面に均一に生じる、引き上げ速度範囲幅の広いシリコン単結晶の製造方法、およびそれによるウェーハを提供する。【解決手段】ＣＺ法によりＧｒｏｗｎ−ｉｎ欠陥を存在させない無欠陥領域によるシリコン単結晶の育成において、窒素を１×１０12ａｔｏｍｓ／ｃｍ3以上、５×１０14ａｔｏｍｓ／ｃｍ3以下、または／および炭素を５×１０15ａｔｏｍｓ／ｃｍ3以上、２×１０17ａｔｏｍｓ／ｃｍ3以下をドープし、育成装置内の不活性雰囲気中の水素分圧を窒素ドープの場合は４０Ｐａ以上４００Ｐａ以下、炭素ドープの場合は４０Ｐａ以上１６０Ｐａ以下として、引き上げ速度を選定して育成する。さらに融液中の酸素濃度も制御する。また、このようにして得られた単結晶によるウェーハである。【選択図】図７
2006312576.tif 000002
【特許請求の範囲】
【請求項１】
チョクラルスキー法によりＧｒｏｗｎ−ｉｎ欠陥を存在させない無欠陥領域によるシリコン単結晶の育成において、育成装置内の雰囲気ガス中に水素原子含有物質の気体を添加し、さらに結晶内に窒素または／および炭素をドープすることを特徴とするシリコン単結晶の製造方法。
【請求項２】
チョクラルスキー法によりＧｒｏｗｎ−ｉｎ欠陥を存在させない無欠陥領域によるシリコン単結晶の育成において、単結晶中の窒素が１×１０12ａｔｏｍｓ／ｃｍ3以上、５×１０14ａｔｏｍｓ／ｃｍ3以下となるようにし、かつ育成装置内の雰囲気ガス中の水素分圧を４０Ｐａ以上、４００Ｐａ以下として、単結晶直胴部をＧｒｏｗｎ−ｉｎ欠陥の発生しない速度範囲内で引き上げることを特徴とするシリコン単結晶の製造方法。
【請求項３】
チョクラルスキー法によりＧｒｏｗｎ−ｉｎ欠陥を存在させない無欠陥領域によるシリコン単結晶の育成において、単結晶中の窒素が１×１０12ａｔｏｍｓ／ｃｍ3以上、５×１０14ａｔｏｍｓ／ｃｍ3以下となるようにし、かつ育成装置内の雰囲気ガス中の水素分圧を４０Ｐａ以上、４００Ｐａ以下として、単結晶直胴部を空孔優勢無欠陥領域となる速度範囲内で引き上げることを特徴とするシリコン単結晶の製造方法。
【請求項４】
チョクラルスキー法によりＧｒｏｗｎ−ｉｎ欠陥を存在させない無欠陥領域によるシリコン単結晶の育成において、単結晶中の炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内の雰囲気ガス中の水素分圧を４０Ｐａ以上、１６０Ｐａ以下として、単結晶直胴部をＧｒｏｗｎ−ｉｎ欠陥の発生しない速度範囲内で引き上げることを特徴とするシリコン単結晶の製造方法。
【請求項５】
チョクラルスキー法によりＧｒｏｗｎ−ｉｎ欠陥を存在させない無欠陥領域によるシリコン単結晶の育成において、単結晶中の炭素が５×１０15ａｔｏｍｓ／ｃｍ3以上、２×１０17ａｔｏｍｓ／ｃｍ3以下（ＡＳＴＭ  Ｆ１２３−１９８１）となるようにし、育成装置内の雰囲気ガス中の水素分圧を４０Ｐａ以上、１６０Ｐａ以下として、単結晶直胴部をＯＳＦ領域と空孔優勢無欠陥領域とを加えた速度範囲内で引き上げることを特徴とするシリコン単結晶の製造方法。
【請求項６】
チョクラルスキー法によりＧｒｏｗｎ−ｉｎ欠陥を存在させない無欠陥領域によるシリコン単結晶の育成において、単結晶中の窒素が１×１０12ａｔｏｍｓ／ｃｍ3以上、５×１０14ａｔｏｍｓ／ｃｍ3以下で、さらに炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内の雰囲気ガス中の水素分圧を４０Ｐａ以上、４００Ｐａ以下として、単結晶直胴部をＧｒｏｗｎ−ｉｎ欠陥の発生しない速度範囲内で引き上げることを特徴とするシリコン単結晶の製造方法。
【請求項７】
請求項１〜６のいずれかに記載の方法で育成されたシリコン単結晶から切り出されたことを特徴とするシリコンウェーハ。
【請求項８】
酸素濃度が１．２×１０18ａｔｏｍｓ／ｃｍ3以上（ＡＳＴＭ  Ｆ１２１−１９７９）であることを特徴とする請求項７に記載のシリコンウェーハ。
【請求項９】
請求項１〜６のいずれかに記載の方法で育成されたシリコン単結晶から切り出され、急速昇降温熱処理（ＲＴＡ処理）が施されたことを特徴とするシリコンウェーハ。
【発明の詳細な説明】
【技術分野】
【０００１】
本発明は半導体集積回路の基板として用いるシリコンウェーハの素材となるシリコン単結晶の製造方法およびその単結晶により製造されるシリコンウェーハに関する。
【背景技術】
【０００２】
半導体集積回路（デバイス）の基板に用いられるシリコンウェーハは、シリコンの単結晶より切り出されるが、この単結晶の製造に最も広く採用されているのは、チョクラルスキー法（以下、「ＣＺ法」という）による育成方法である。ＣＺ法は、石英るつぼ内の溶融したシリコンに種結晶を浸けて引き上げつつ単結晶を成長させる方法であり、この育成技術の進歩により欠陥の少ない無転位の大型単結晶が製造されるようになってきている。
【０００３】
半導体デバイスは、単結晶から得られたウェーハを基板として、回路形成のため多数のプロセスを経過して製品化される。そのプロセスには数多くの物理的処理、化学的処理さらには熱的処理が施され、中には１０００℃を超える過酷な処理も含まれる。このため、単結晶の育成時にその原因が形成され、デバイスの製造過程で顕在化してその性能に大きく影響してくる微細欠陥、すなわちＧｒｏｗｎ−ｉｎ欠陥が問題になる。
【０００４】
このＧｒｏｗｎ−ｉｎ欠陥のないウェーハを製造する方法として、ウェーハに加工後に熱処理を施す方法があるが、得られる無欠陥部は表層部に限定され、表面から深い位置まで十分に無欠陥領域とするには、単結晶育成の段階で無欠陥部を形成させなければならない。このような無欠陥単結晶を得る方法には、素材となる単結晶引き上げの凝固直後の冷却部分、すなわちホットゾーンの構造を改善した育成方法、および育成中の装置内の雰囲気に水素を添加する方法がある。
【０００５】
図１は、ＣＺ法にて得られたシリコン単結晶に存在する代表的なＧｒｏｗｎ−ｉｎ欠陥の分布状況を説明する図である。ＣＺ法にて得られたシリコン単結晶のＧｒｏｗｎ−ｉｎ欠陥は、欠陥赤外線散乱体またはＣＯＰ（Ｃｒｙｓｔａｌ  Ｏｒｉｇｉｎａｔｅｄ  Ｐａｒｔｉｃｌｅ）などと呼ばれる大きさが０．１〜０．２μｍ程度の空孔欠陥、および転位クラスターと呼ばれる大きさが１０μｍ程度の微小転位からなる欠陥である。これら欠陥の分布は、通常の引き上げ育成をおこなった場合、例えば、図１のように観察される。これは育成直後の単結晶から引き上げ軸に垂直な面のウェーハを切り出し、硝酸銅水溶液に浸けてＣｕを付着させ、熱処理後Ｘ線トポグラフ法にて微小欠陥の分布観察をおこなった結果を模式的に示した図である。
【０００６】
このウェーハは、リング状に分布した酸素誘起積層欠陥（以下、「ＯＳＦ」−Ｏｘｙｇｅｎ  ｉｎｄｕｃｅｄ  Ｓｔａｃｋｉｎｇ  Ｆａｕｌｔ−という）が外径の約２／３の位置に現れたものであるが、そのリングの内側部分には赤外線散乱体欠陥が１０5〜１０6個／ｃｍ3程度検出される領域があり、外側部分には転位クラスター欠陥が１０3〜１０4個／ｃｍ3程度存在する領域がある。
【０００７】
ＯＳＦは酸化熱処理時に生じる酸素析出に起因する積層欠陥であり、デバイスの活性領域であるウェーハ表面に生成成長した場合には、リーク電流の原因になりデバイス特性を劣化させる。また、赤外線散乱体は初期の酸化膜耐圧性を低下させる因子であり、転位クラスターもそこに形成されたデバイスの特性不良の原因になる。
【０００８】
図２は、単結晶引き上げ時の、引き上げ速度と結晶欠陥の発生位置との一般的な関係を、引き上げ速度を徐々に低下させて育成した単結晶の断面の欠陥分布状態にて模式的に説明した図である。上述した欠陥の発生状態は、通常、単結晶育成の際の引き上げ速度と、凝固直後の単結晶内温度分布に大きく影響される。例えば、引き上げ速度を徐々に低下させつつ成長させた単結晶を、結晶中心の引き上げ軸に沿って切断し、その断面にて前記図１と同様な手法で欠陥の分布を調べてみると、図２を得ることができる。
【０００９】
これを引き上げ軸に垂直な面で見ていくと、まず、ショルダー部を形成させ所要単結晶径とした後の胴部の引き上げ速度の早い段階では、結晶周辺部にリング状ＯＳＦがあり、内部は赤外線散乱体欠陥が多数発生する領域となっている。そして、引き上げ速度の低下にしたがって、リング状ＯＳＦの径は次第に小さくなり、それとともにリング状ＯＳＦの外側部分には、転位クラスターの発生する領域が現れ、やがてリング状ＯＳＦは消滅して、全面が転位クラスター欠陥発生領域になってしまう。
【００１０】
前記図１は、この図２におけるＡの位置、またはこのＡの位置に相当する引き上げ速度で育成された単結晶のウェーハを示したものである。
【００１１】
これらの欠陥の分布をさらに詳細に調べると、リング状ＯＳＦの発生する領域近傍では赤外線散乱体欠陥も転位クラスター欠陥もきわめて少ないことがわかる。そして、リング状ＯＳＦ発生領域に接してその外側に、処理条件によっては酸素析出の現れる酸素析出促進領域があり、さらにその外側の転位クラスター発生領域との間に、酸素析出を生じない酸素析出抑制領域がある。これら酸素析出促進領域および酸素析出促進領域は、リング状ＯＳＦ発生領域と同じく、いずれもＧｒｏｗｎ−ｉｎ欠陥のきわめて少ない無欠陥領域である。
【００１２】
これらの欠陥の成因については必ずしも明らかではないが、次のように考えられる。液相の融液から固相の単結晶が育成されるとき、固液界面近傍の固相の結晶格子には、原子の欠けた空孔と格子間に過剰に入り込んだ原子とが多量に取り込まれる。取り込まれた空孔や格子間原子は、凝固が進み温度が降下していく過程で、拡散によって相互に合体したり表面に達したりして消滅していく。そして、相対的に空孔の方が格子間原子よりも多く取り込まれ、かつ拡散速度が速いことから、引き上げ速度が大きく冷却が速ければ空孔が残存し、それらが合体して赤外線散乱体欠陥を生じさせ、引き上げ速度が遅ければ空孔は消滅して、残った格子間原子が転位クラスター欠陥を形成させる。
【００１３】
この空孔の数と格子間原子の数とがちょうどバランスして合体消滅する領域では、赤外線散乱体欠陥も転位クラスター欠陥もきわめて少ない無欠陥領域になる。ただし、無欠陥領域でも赤外線散乱体欠陥が多数発生する領域に隣接する位置には、リング状ＯＳＦが発生しやすい。さらにそれより外側あるいは低速側には酸素析出促進領域があるが、この領域は空孔が優勢な無欠陥領域と考えられ、以下ＰV領域ということにする。また、このＰV領域より外側、または低速側に酸素析出抑制領域があるが、ここは格子間元素が優勢な無欠陥領域と考えられ、ＰI領域ということにする。
【００１４】
赤外線散乱体欠陥は、転位クラスターほどの悪影響を及ぼさないことや、生産性向上の効果もあるので、従来は、リング状ＯＳＦの発生領域が結晶の外周部に位置するように引き上げ速度を速くして、単結晶育成が行われてきた。これは、赤外線散乱体欠陥の発生する領域では、ウェ−ハ表面の集積回路を形成させる層のバルク欠陥を除去するための熱処理、すなわちＤＺ（Ｄｅｎｕｄｅｄ  Ｚｏｎｅ）形成処理を行うことにより、そのウェーハ内部には、内部ゲッタリング（ＩＧ−Ｉｎｔｒｉｎｓｉｃ  Ｇｅｔｔｅｒｉｎｇ）作用のある酸素析出物（「ＢＭＤ」−Ｂｕｌｋ−Ｍｉｃｒｏ−Ｄｅｆｅｃｔ）が容易に形成されることもある。
【００１５】
しかしながら、近年の小型化高密度化の要求から集積回路がより微細化してくると、赤外線散乱体欠陥も良品歩留まり低下の大きな原因になり、その発生密度を低減することが重要課題となってきた。そこでこれに対し、前述の無欠陥領域を拡大してウェーハ全面が無欠陥領域となるように、ホットゾーンの構造を改良した単結晶育成方法が提案されている。
【００１６】
例えば、特許文献１に開示された発明は、単結晶育成時の引き上げ速度をＶ（ｍｍ／ｍｉｎ）、融点から１３００℃までの温度範囲における引き上げ軸方向の温度勾配をＧ（℃／ｍｍ）とするとき、結晶中心より外周から３０ｍｍまでの内部位置ではＶ／Ｇを０．２０〜０．２２ｍｍ2／（℃・ｍｉｎ）とし、結晶外周に向かってはこれを漸次増加させるよう、温度勾配を制御する。
【００１７】
このような凝固直後の結晶内の温度分布を積極的に制御する方法の例として、特許文献２または特許文献３には、単結晶の周囲を取り囲む熱遮蔽体の寸法や位置の選定、さらには冷却用部材の使用などにより、引き上げ軸方向の結晶内温度勾配を、中心部は大きく外周部は小さくする技術の発明が提示されている。
【００１８】
引き上げ軸方向の結晶内温度勾配は、通常、凝固直後の引き上げ中の単結晶は表面からの熱放散により冷却されるので、外周部が大きく中心部が小さい。すなわち引き上げ軸方向の温度勾配を中心部がＧｃ、外周部がＧｅとすると、Ｇｃ＜Ｇｅである。
【００１９】
これに対し、上記特許文献２または３の発明では、凝固直後の単結晶の周囲を取り囲む熱遮蔽体の寸法、位置、さらには冷却用部材の使用などホットゾーンの構造の改良により、融点から１２５０℃近傍までの温度域において、Ｇｃ＞Ｇｅとなるようにしている。
【００２０】
これは、引き上げ中の単結晶において、融液から立ち上がる部分近傍では表面部がるつぼ壁面や融液面からの熱輻射により保温されるようにし、単結晶の上方を熱遮蔽体や冷却部材等を用いてより強く冷却することにより中心部は熱伝達で冷却させ、中心部の方を相対的に温度勾配が大きくなるようにする。
【００２１】
図３は、凝固直後の単結晶の引き上げ方向の温度勾配が、結晶中心部（Ｇｃ）よりも結晶周辺部（Ｇｅ）の方が小さい（Ｇｃ＞Ｇｅ）ホットゾーン構造をもつ育成装置により引き上げた単結晶の断面の欠陥分布状態にて模式的に説明した図である。その結果、前記図２で示した場合と同様にして、引き上げ速度を変えて単結晶を育成すると、単結晶内の各欠陥の発生分布は図３のように変わる。そこで、このようにホットゾーン構造を改良した育成装置にて、図３のＢからＣの速度範囲で引き上げ育成をおこなうと、胴部の大半が無欠陥領域となる単結晶が得られ、Ｇｒｏｗｎ−ｉｎ欠陥のきわめて少ないウェーハを製造することができる。
【００２２】
一方、育成中の装置内雰囲気に水素を添加する方法は、例えば、特許文献４または５などに開示されている発明であるが、水素を添加した雰囲気にて単結晶の引き上げ育成をおこなう。これは雰囲気中に水素を添加すると、その量に応じてシリコン融液に水素が溶け込み、その水素は凝固する単結晶中に一部取り込まれ、その結果、Ｇｒｏｗｎ−ｉｎ欠陥の数が減少しその大きさが小さくなるというものである。
【００２３】
ドーピングの形で結晶中に取り込まれた水素は、空孔と結合して空孔の拡散挙動を抑制したり、格子間原子と同様な作用を持つので格子間原子の取り込みを低減させたりするが、冷却過程の高温時に容易に拡散して逸散してしまうので、結果として欠陥を低減させると推測される。しかし、水素の雰囲気中添加だけでは完全には欠陥をなくすことはできず、このようにして得られた単結晶から切り出したウェーハにより、さらに水素を含む雰囲気にて高温での熱処理をおこなって無欠陥ウェーハとしているようである。
【００２４】
特許文献６には、このような水素の効果を利用し、前述のＧｅ＜Ｇｃとなるようにホットゾーンの構造を改良した育成装置を用い、水素を含む不活性ガスを装置内に供給しつつ引き上げをおこなう、Ｇｒｏｗｎ−ｉｎ欠陥のない単結晶の育成方法の発明が開示されている。
【００２５】
凝固直後の単結晶内部の温度分布をＧｅ＜Ｇｃとなるようにすると、図３のＢ〜Ｃ間のようなウェーハ断面全面がＧｒｏｗｎ−ｉｎ欠陥のない領域となる引き上げ速度範囲が得られ、その引き上げ速度で育成すれば、単結晶全体を無欠陥にすることができる。しかしながら、その速度範囲は狭く、単結晶の径が大きくなってくると、ウェーハ全面を無欠陥領域とする速度範囲が得られなくなったり、単結晶の直胴部全長を安定して無欠陥にするのは容易ではなくなってくる。これに対し特許文献６の発明方法では、図３のＢ〜Ｃの間隔が拡大し、ウェーハ全面を無欠陥領域にできる引き上げ速度範囲が拡大するので、Ｇｒｏｗｎ−ｉｎ欠陥のない単結晶が容易にかつ従来より高速で育成できるとしている。
【００２６】
【特許文献１】特開平８−３３０３１６号公報
【特許文献２】特開２００１−２２０２８９号公報
【特許文献３】特開２００２−１８７７９４号公報
【特許文献４】特開２０００−２８１４９１号公報
【特許文献５】特開２００１−３３５３９６号公報
【特許文献６】国際公開ＷＯ２００４／０８３４９６号パンフレット
【特許文献７】特開平１１−３４９３９４号公報
【特許文献８】特開２００１−１９９７９４号公報
【特許文献９】特開２００３−５９９３２号公報
【発明の開示】
【発明が解決しようとする課題】
【００２７】
本発明は、Ｇｒｏｗｎ−ｉｎ欠陥を存在させない無欠陥領域からなるシリコン単結晶の製造方法およびそれを用いたウェーハに関するものである。このような無欠陥単結晶の育成技術として、凝固直後の引き上げ軸方向の温度勾配が、外周部よりも中心部の方を大きくなるようにしたホットゾーン構造の装置を用い、引き上げ速度を特定範囲に限定する方法がある。
【００２８】
この製造方法によれば、Ｇｒｏｗｎ−ｉｎ欠陥のない無欠陥領域がウェーハ面全面に拡大された単結晶が得られる。しかしながら、このような無欠陥であって、内部ゲッタリング作用を有するＢＭＤの発生が十分多く、しかもこれがウェーハ面方向全面にわたって均一に分布する単結晶を得るのは必ずしも容易ではない。
【００２９】
本発明は、この無欠陥領域からなり、ＢＭＤが均一かつ十分に発生するウェーハが容易に得られるシリコン単結晶の製造方法、およびそれによるシリコンウェーハの提供を目的としている。
【課題を解決するための手段】
【００３０】
本発明は、下記（１）〜（６）のシリコン単結晶の製造方法、および（７）〜（９）のシリコンウェーハを要旨としている。
【００３１】
（１）ＣＺ法によりＧｒｏｗｎ−ｉｎ欠陥を存在させない無欠陥領域によるシリコン単結晶の育成において、育成装置内の雰囲気ガス中に水素原子含有物質の気体を添加し、さらに結晶内に窒素または／および炭素をドープすることを特徴とするシリコン単結晶の製造方法である。
【００３２】
（２）ＣＺ法によりＧｒｏｗｎ−ｉｎ欠陥を存在させない無欠陥領域によるシリコン単結晶の育成において、単結晶中の窒素が１×１０12ａｔｏｍｓ／ｃｍ3以上、５×１０14ａｔｏｍｓ／ｃｍ3以下となるようにし、かつ育成装置内の雰囲気ガス中の水素分圧を４０Ｐａ以上、４００Ｐａ以下として、単結晶直胴部をＧｒｏｗｎ−ｉｎ欠陥の発生しない速度範囲内で引き上げることを特徴とするシリコン単結晶の製造方法である。
【００３３】
（３）ＣＺ法によりＧｒｏｗｎ−ｉｎ欠陥を存在させない無欠陥領域によるシリコン単結晶の育成において、単結晶中の窒素が１×１０12ａｔｏｍｓ／ｃｍ3以上、５×１０14ａｔｏｍｓ／ｃｍ3以下となるようにし、かつ育成装置内の雰囲気ガス中の水素分圧を４０Ｐａ以上、４００Ｐａ以下として、単結晶直胴部を空孔優勢無欠陥領域となる速度範囲内で引き上げることを特徴とするシリコン単結晶の製造方法である。
【００３４】
（４）ＣＺ法によりＧｒｏｗｎ−ｉｎ欠陥を存在させない無欠陥領域によるシリコン単結晶の育成において、単結晶中の炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内の雰囲気ガス中の水素分圧を４０Ｐａ以上、１６０Ｐａ以下として、単結晶直胴部をＧｒｏｗｎ−ｉｎ欠陥の発生しない速度範囲内で引き上げることを特徴とするシリコン単結晶の製造方法である。
【００３５】
（５）ＣＺ法によりＧｒｏｗｎ−ｉｎ欠陥を存在させない無欠陥領域によるシリコン単結晶の育成において、単結晶中の炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内の雰囲気ガス中の水素分圧を４０Ｐａ以上、１６０Ｐａ以下として、単結晶直胴部をＯＳＦ領域と空孔優勢無欠陥領域とを加えた速度範囲内で引き上げることを特徴とするシリコン単結晶の製造方法である。
【００３６】
（６）ＣＺ法によりＧｒｏｗｎ−ｉｎ欠陥を存在させない無欠陥領域によるシリコン単結晶の育成において、単結晶中の窒素が１×１０12ａｔｏｍｓ／ｃｍ3以上、５×１０14ａｔｏｍｓ／ｃｍ3以下で、さらに炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内の雰囲気ガス中の水素分圧を４０Ｐａ以上、４００Ｐａ以下として、単結晶直胴部をＧｒｏｗｎ−ｉｎ欠陥の発生しない速度範囲内で引き上げることを特徴とするシリコン単結晶の製造方法である。
【００３７】
（７）上記（１）、（２）、（３）、（４）、（５）または（６）の方法で育成されたシリコン単結晶から切り出されたことを特徴とするシリコンウェーハである。
【００３８】
（８）酸素濃度が１．２×１０18ａｔｏｍｓ／ｃｍ3以上（ＡＳＴＭ  Ｆ１２１−１９７９）であることを特徴とする上記（７）のシリコンウェーハである。
【００３９】
（９）上記（１）、（２）、（３）、（４）、（５）または（６）の方法で育成されたシリコン単結晶から切り出され、急速昇降温熱処理（ＲＴＡ処理）が施されたことを特徴とするシリコンウェーハである。
【発明の効果】
【００４０】
本発明のシリコン単結晶の製造方法によれば、全面がＧｒｏｗｎ−ｉｎ欠陥を存在させない無欠陥領域からなり、かつＢＭＤが十分にそして均一に形成されるウェーハを切り出すことができるシリコン単結晶を、容易に製造することができる。このようなウェーハは、その上に形成される集積回路の特性不良品の発生を大幅に低減させることができ、回路の微細化および高密度化に対応した基板として、その製造歩留まりの向上に寄与することができる。
【発明を実施するための最良の形態】
【００４１】
本発明者らは、ウェーハ面全面にわたって均一な、Ｇｒｏｗｎ−ｉｎ欠陥のないウェーハを得るため、引き上げ中の結晶内温度分布がＧｅ＜Ｇｃであり、さらにこれの装置内雰囲気に水素を添加する効果について種々検討を加えた。
【００４２】
特許文献６に開示された発明の方法では、このようなホットゾーン構造が改良された育成装置にて、装置内の雰囲気を不活性ガスに水素を添加したものとすることにより、Ｇｒｏｗｎ−ｉｎ欠陥のない領域を得ることのできる引き上げ速度範囲が拡大し、無欠陥単結晶が従来法に比べ高速の引き上げ速度で育成できるとしている。
【００４３】
しかしながら、この特許文献６に記載の方法にて単結晶育成を試みたところ、水素分圧の限定範囲がきわめて広範であり、その効果が必ずしも明確でない場合もある。そこで、この水素分圧の大小の影響をさらに詳細に調査した結果、特定範囲に限定すれば、新たな効果が現れることが明らかになってきた。
【００４４】
育成中の装置内の雰囲気ガス中に水素を混入して得られる効果は、雰囲気ガスには通常アルゴンなどの化学的に全く不活性な気体を用いるので、その中に含まれる水素の分圧に比例した水素がシリコンの融液中に溶け込み、これが凝固するシリコン結晶中に分配されることによると推測される。
【００４５】
雰囲気中に混入する水素量は少量で、しかも装置内は大気圧より低い減圧下なので、融液中に溶け込む水素は僅かである。したがって、平衡状態になったとき、気相中元素の希薄溶液に関するヘンリーの法則、すなわち、溶け込んだ水素の濃度ＬHは、雰囲気中の水素分圧ＰHに比例するという次式の関係が成り立つはずである。
【００４６】
ＬH＝ｋＰH      （ｋは係数）                    (1)
そこで、ホットゾーン構造を改良した育成装置にて、雰囲気中の水素分圧および引き上げ速度を種々変え、欠陥の発生状況を調査した。雰囲気中の水素分圧は、装置内の雰囲気ガス圧をＰ0とすると、導入する雰囲気ガス中に含有される水素の体積比率がＸ（％）であれば、
ＰH＝Ｐ0Ｘ／１００                              (2)
である。したがって、装置内の雰囲気ガス圧が異なる場合、水素分圧を一定、すなわち融液中の水素濃度を一定にするには、(2)式にしたがって混入する水素の体積比率を変えなければならない。
【００４７】
このようにして、ホットゾーン構造を改良した育成装置により装置内の水素分圧を種々選定し、引き上げ速度を連続的に変化させて単結晶を育成し、前記図２または図３の場合と同じ方法で欠陥分布の形態を調査した。
【００４８】
一例として、前記図３の場合と同じホットゾーン育成装置を用い、雰囲気の水素分圧を３００Ｐａとし、同様に引き上げ速度を連続して変化させて育成した単結晶の欠陥分布を図４に示す。
【００４９】
図４を図３と比較すればわかるように、図３ではＢ〜Ｃ間だった無欠陥領域の速度範囲が、図４ではＤ〜Ｆ間に拡大され、同じ特性の領域を製造できる引き上げ速度の許容範囲が大きくなっている。このことは、雰囲気への水素の適量添加により面内の性能の変動の少ないウェーハが、より容易に製造できるようになることを示している。
【００５０】
そこで、雰囲気中の水素分圧を種々変えた場合の、育成単結晶の中心部における引き上げ速度によるＧｒｏｗｎ−ｉｎ欠陥の現れ方について、種々調査した結果を整理してみると、図５に示すような傾向が明らかになった。
【００５１】
引き上げ中の単結晶内部の温度分布は、ホットゾーン構造が同じであれば、引き上げ速度が変化してもほとんど変化しないので、この図５の縦軸は引き上げ速度と見なすことができる。ここで、リング状ＯＳＦの領域、ＰVの領域（酸素析出促進領域または空孔優勢無欠陥領域）およびＰIの領域（酸素析出抑制領域または格子間シリコン優勢無欠陥領域）、すなわち図３のＢ〜Ｃ間または図４のＤ〜Ｆ間は、いずれもＧｒｏｗｎ−ｉｎ欠陥が存在しない無欠陥領域であり、この間の引き上げ速度で単結晶を育成すれば、無欠陥領域からなるウェーハの得られる単結晶が育成できる。
【００５２】
図５から分かるように、無欠陥領域の得られる引き上げ速度は雰囲気中の水素分圧が増すと低下していくが、その速度の幅は水素分圧が増すほど広くなっている。そして、ＯＳＦ領域、ＰV領域およびＰI領域のそれぞれの引き上げ速度幅をみると、まずＯＳＦ領域は、水素分圧が増すと幅が狭くなり、酸素量にもよるがついには消失するまでに至る。ＰV領域は、育成装置内の雰囲気に水素を添加することにより始めは拡大されるが、それほどは拡がらず、さらに水素分圧を高くすると逆に狭くなってくる。これに対しＰI領域は、水素分圧が低い場合には狭いが、水素分圧が高くなると大幅に拡大される。
【００５３】
前述のように、通常の赤外線散乱体欠陥の発生する領域を主体とするウェーハでは、表面にＤＺを形成させる熱処理の過程で、酸素析出によりウェーハ内部にＩＧ作用を有するＢＭＤが生じてくる。集積回路の基板に用いられるウェーハとしては、表面の回路が形成されるＤＺとともに、回路形成工程の過程での重金属による汚染対策にＩＧ効果を有していることが必要な場合が多い。
【００５４】
ＰI領域によるウェーハは酸素析出がないので、ＳＩＭＯＸ（Ｓｅｐａｒａｔｉｏｎ−ｂｙ−ｉｍｐｌａｎｔｅｄ−ｏｘｙｇｅｎ）または貼り合わせなどのＳＯＩ（Ｓｉｌｉｃｏｎ−ｏｎ−ｉｎｓｕｌａｔｏｒ）基板に用いるには好適であるが、ＢＭＤができないのでＩＧ効果が要求される用途には不適当である。
【００５５】
これに対し、ＰV領域はＤＺ形成処理の過程で内部にＢＭＤを形成し、しかもＤＺ形成処理では除去できないＧｒｏｗｎ−ｉｎ欠陥がきわめて少ないので、ＩＧ作用を有するすぐれた基板用ウェーハになり得る。
【００５６】
しかしながら、図４のＤ〜Ｅ間または図５から分かるように、育成装置内の水素分圧の制御からは、ＰV領域を得る引き上げ速度幅は必ずしも十分には拡大できず、全面をＰV領域にしたウェーハとする条件を実現させるのは容易ではない。
【００５７】
本発明が対象とする水素原子含有物質は、シリコン融液中に溶け込んだ際に熱分解されて、シリコン融液中に水素原子を供給できる物質である。この水素原子含有物質を不活性ガス雰囲気中に導入することにより、シリコン融液中の水素濃度を向上させることができる。水素原子含有物質の具体例としては、水素ガス、Ｈ2Ｏ、ＨＣｌ等の水素原子を含む無機化合物や、シランガス、ＣＨ4、Ｃ2Ｈ2などの炭化水素、アルコール、カルボン酸等の水素原子を含む各種物質を例示できるが、特に水素ガスを用いることが望ましい。また、不活性ガスとしては、安価なＡｒガスが好ましく、これ以外にもＨｅ、Ｎｅ、Ｋｒ、Ｘｅなどの各種希ガス単体、あるいはこれらの混合ガスを用いることができる。
【００５８】
なお、不活性雰囲気中に酸素ガス（Ｏ2）が存在する場合には、気体の水素分子換算での濃度と酸素ガスの濃度の２倍との濃度差が３体積％以上の濃度で存在できる。水素原子含有ガスの水素分子換算での濃度と酸素ガスの濃度の２倍の濃度差が３体積％未満であると、シリコン結晶中に取り込まれた水素原子によるＣＯＰおよび転位クラスター等のＧｒｏｗｎ−ｉｎ欠陥の生成を抑制する効果が得られないことによる。
【００５９】
また、不活性雰囲気中の窒素濃度が高濃度になるとシリコン結晶が有転位化するおそれがあるので、通常の炉内圧が１．３〜１３．３ｋＰａ（１０〜１００Ｔｏｒｒ）の範囲にあっては、窒素濃度２０％以下にするのが好ましい。
水素原子含有物質の気体として水素ガスを添加する場合には、市販の水素ガスボンベ、水素ガス貯蔵タンク、水素吸蔵合金を充填したタンク等から、専用の配管を通じて装置内の不活性雰囲気に供給することができる。
【００６０】
従来より、Ｇｒｏｗｎ−ｉｎ欠陥の発生や形態変化、またはその分布に影響を及ぼすものとして、窒素や炭素などの原子量の小さい元素の添加が知られている。例えば、特許文献７に開示された発明には、窒素をドープすることによりシリコン原子が余分に存在する無欠陥領域、すなわち本発明でいうＰI領域が拡大することが示されており、特許文献８には赤外線散乱体欠陥の大きさを小さくする効果があるとして、窒素および炭素を添加する発明が提示されている。この場合、炭素は窒素と同様な効果をもたらすとしている。
【００６１】
また、特許文献９には、ＯＳＦリングの外側のＢＭＤが多く発生する無欠陥領域、すなわちＰV領域が、窒素をドープすることにより拡大されるとし、それに基づくＩＧ効果を発揮するＢＭＤの多い無欠陥ウェーハの発明が開示されている。
【００６２】
このように、窒素や炭素などの軽元素のドープはＧｒｏｗｎ−ｉｎ欠陥の発生やＢＭＤの形成に影響を及ぼすと推測されるので、ホットゾーンを改良した育成装置を用い水素を含む雰囲気中で引き上げをおこなったとき、これらはどのような影響があるのか、そしてこのＰV領域を拡大する対策になり得るのかどうかについて、検討を実施した。
【００６３】
Ｇｅ＜Ｇｃであるホットゾーンを有する育成装置を用い、融液の窒素量または炭素量を変えて窒素または炭素をドープした単結晶を育成する際に装置内雰囲気に水素を添加し、その影響を調査した。引き上げ速度を連続的に変化させて単結晶を育成し、得られた単結晶について、前記図２や図３と同じ手法にて、単結晶の縦断面における欠陥の分布を調べてみると、まず、リング状ＯＳＦ、ＰV領域およびＰI領域を合わせたＧｒｏｗｎ−ｉｎ欠陥全体の無欠陥領域の生成状況は、水素分圧を変化させた場合と大きくは変わらず、生成速度範囲は窒素ドープでは多少増大するが、炭素ではほとんど変化なく、水素の影響が大きいことがわかった。
【００６４】
ところが窒素ド−プの場合、各領域の発生速度範囲を見ると、雰囲気中に水素を添加すると水素分圧が１６０ＰａまではＰV領域の発生速度範囲が大幅に拡大される。適量の窒素をドープすることにより、Ｇｒｏｗｎ−ｉｎ欠陥の無欠陥領域が得られる引き上げ速度範囲幅の６０％を超える部分がＰV領域となるのである。このように範囲が拡大されれば、全面がＰV領域であるウェーハの得られる単結晶の育成は、きわめて容易になる。
【００６５】
しかし、水素分圧を１６０Ｐａを超えて増加させても、ＰV領域の得られる速度範囲幅はそれ以上は大きくは変わらず、ＰI領域の比率が増してくる。
【００６６】
一方、炭素ドープの場合、各領域の速度範囲幅は、雰囲気中の水素分圧を変えた場合と大きくは変わらなかった。ところが、ドープ量が増していくと、ＯＳＦの発生する領域でＯＳＦの発生が抑止されるようになる。このためＯＳＦ領域は、Ｇｒｏｗｎ−ｉｎ欠陥がなくかつＢＭＤが容易に生じるＰV領域と同様な特性を有するようになってくる。したがって、炭素をドープした場合、ＯＳＦ領域とＰV領域とを合わせた領域の速度範囲をＰV領域として扱えばよく、その結果ＰV領域が拡大されたことになる。
【００６７】
しかしながら、引き上げ時の雰囲気中の水素分圧を増していくと、ＰI領域が拡大していきＯＳＦ領域の幅が減少してくるので、炭素をドープすることによるＯＳＦ発生抑制の効果は無意味になってしまう。
【００６８】
このような窒素や炭素をドープすることによる欠陥の発生状況の変化やその理由についてはすでに種々説明されており、凝固直後における空孔または酸素との交互作用によると推測されるが、これに水素が加わった場合、その交互作用に影響を及ぼして上述のような効果が得られたものと思われる。
【００６９】
以上のような検討結果に基づき、さらに効果の限界を明確にして本発明を完成させた。本発明にてその範囲を限定する理由は次のとおりである。
【００７０】
本発明では、引き上げの凝固直後の単結晶内の温度分布がＧｅ＜Ｇｃとなるようにホットゾーン構造を改良し、無欠陥領域を拡大させたＣＺ法によるシリコン単結晶育成において、単結晶中の窒素が１×１０12ａｔｏｍｓ／ｃｍ3以上、５×１０14ａｔｏｍｓ／ｃｍ3以下となるようにし、かつ育成装置内の不活性雰囲気中の水素分圧を４０Ｐａ以上４００Ｐａ以下として、単結晶直胴部をＧｒｏｗｎ−ｉｎ欠陥の発生しない速度範囲で引き上げる。
【００７１】
凝固直後の単結晶内の温度分布をＧｅ＜Ｇｃとなるようにし、かつ引き上げ速度を選定すれば、単結晶のウェーハ面方向の無欠陥領域を拡大することができるが、このような結晶内温度分布が得られるものであれば、ホットゾーンの構造は特には限定しない。
【００７２】
無欠陥単結晶を得るための引き上げ速度範囲は、単結晶の口径およびホットゾーンの構造により異なってくる。しかし、装置および単結晶径が同じであればほぼ同じ速度範囲となるので、始めに引き上げ速度を連続して変化させた単結晶を育成し、それにより速度範囲を調査して引き上げ速度を選定すればよい。
【００７３】
窒素の添加はＰV領域の得られる速度範囲を大幅に拡大させる効果がある。ただし、窒素の量を１×１０12ａｔｏｍｓ／ｃｍ3以上、５×１０14ａｔｏｍｓ／ｃｍ3以下とするのは、１×１０12ａｔｏｍｓ／ｃｍ3以未満では窒素添加の効果が十分でなくＰV領域の拡大が十分おこなわれず、５×１０14ａｔｏｍｓ／ｃｍ3を超えて過剰になると有転位化が生じやすくなったり、ＯＳＦ発生域が拡大してくるおそれがあるからである。
【００７４】
また、水素分圧を４０Ｐａ以上、４００Ｐａ以下とするのは、４０Ｐａ未満では水素を雰囲気に添加した効果が十分現れず、４００Ｐａを超える分圧では、水素欠陥といわれる巨大空洞欠陥が発生しやすくなるからである。なお、育成中の装置内雰囲気ガスの圧力は、水素分圧が上記の範囲に制御されておれば特には限定する必要はなく、通常の育成に適用される圧力であればよい。
【００７５】
上述のように、無欠陥領域が拡大される凝固直後の単結晶内温度分布が実現できるホットゾーン構造の育成装置にて、装置内雰囲気の水素分圧を管理することにより、無欠陥領域のさらなる拡大が可能になる。その場合、ＰI領域（格子間シリコン優勢無欠陥領域）が拡大されるので、引き上げ速度を選定すればＰI領域のウェーハを得る単結晶の育成は容易になる。しかし、さらに窒素を添加すると特にＰV領域（空孔優勢無欠陥領域）が拡大できるので、これは引き上げ速度を選定してＰV領域のウェーハを得る単結晶を育成する目的に適用するのがよい。
【００７６】
また、本発明では、引き上げの凝固直後の単結晶内の温度分布がＧｅ＜Ｇｃとなるようにホットゾーン構造を改良し、無欠陥領域を拡大させたＣＺ法によるシリコン単結晶育成において、単結晶中の炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内雰囲気ガス中の水素分圧を４０Ｐａ以上、１６０Ｐａ以下として、単結晶直胴部をＧｒｏｗｎ−ｉｎ欠陥の発生しない速度範囲で引き上げる。
【００７７】
炭素の添加は、ＯＳＦ領域におけるＯＳＦの発生を抑止する効果がある。前述のようにＯＳＦの発生が抑止されたＯＳＦ領域は、無欠陥でかつ内部に十分なＢＭＤを生じるので、ＰV領域と同じである。したがって、ウェーハとしてはＰV領域が拡大された結果になり、その速度範囲を「ＯＳＦ領域＋元のＰV領域」の形で扱うことができる。
【００７８】
炭素の量を５×１０15ａｔｏｍｓ／ｃｍ3以上、２×１０17ａｔｏｍｓ／ｃｍ3以下とするのは、５×１０15ａｔｏｍｓ／ｃｍ3未満では炭素添加の効果が十分現れず、２×１０17ａｔｏｍｓ／ｃｍ3を超えるとバルク欠陥の発生が増大するので好ましくないからである。
【００７９】
育成中の装置内雰囲気ガス中の水素分圧を４０Ｐａ以上、１６０Ｐａ以下とするのは、４０Ｐａ未満では水素ガス添加の効果が十分現れないからであり、１６０Ｐａを超えて水素分圧を増すと、ＯＳＦ領域の範囲が縮小していき、その領域のＯＳＦ発生が抑止されてもＢＭＤを生じる「ＯＳＦ領域＋元のＰV領域」の範囲は狭くなってしまうからである。
【００８０】
上述のように、無欠陥領域が拡大される凝固直後の単結晶内温度分布が実現できるホットゾーン構造の育成装置にて、炭素を添加しその量を制御してドープし装置内雰囲気の水素分圧を管理することにより、ＯＳＦ領域でのＯＳＦ発生が抑止されて、ＰV領域（空孔優勢無欠陥領域）と同じ性質を示すようになる。このようにして無欠陥でＢＭＤの生じる領域を拡大できるので、引き上げ速度を選定して、この「ＯＳＦ領域＋元のＰV領域」からなるウェーハを得る単結晶を育成する目的に適用するのがよい。
【００８１】
さらに、本発明では、引き上げの凝固直後の単結晶内の温度分布がＧｅ＜Ｇｃとなるようにホットゾーン構造を改良し、無欠陥領域を拡大させたＣＺ法によるシリコン単結晶育成において、単結晶中の窒素が１×１０12ａｔｏｍｓ／ｃｍ3以上、５×１０14ａｔｏｍｓ／ｃｍ3以下で、炭素が５×１０15ａｔｏｍｓ／ｃｍ3以上、２×１０17ａｔｏｍｓ／ｃｍ3以下（ＡＳＴＭ  Ｆ１２３−１９８１）となるようにし、かつ育成装置内の不活性雰囲気中の水素分圧を４０Ｐａ以上４００Ｐａ以下として、単結晶直胴部をＧｒｏｗｎ−ｉｎ欠陥の発生しない速度範囲で引き上げる。
【００８２】
上述のように、無欠陥領域が拡大される凝固直後の単結晶内温度分布が実現できるホットゾーン構造の育成装置にて、装置内雰囲気の水素分圧を管理することにより、無欠陥領域のさらなる拡大が可能になる。その場合、窒素の添加はＰV領域の得られる速度範囲を大幅に拡大させる効果があり、同時に炭素の添加はＯＳＦ領域におけるＯＳＦの発生を抑止する効果があることから、全面がＧｒｏｗｎ−ｉｎ欠陥を存在させない無欠陥領域からなり、かつＢＭＤが十分にそして均一に形成されるウェーハを得る単結晶の育成が一層容易になる。
【００８３】
以上のようにして得られたシリコン単結晶から得られたウェーハは、例えば、不活性ガス雰囲気、またはアンモニアおよび不活性ガスの混合雰囲気中で、加熱温度が８００〜１２００℃および加熱時間が１〜６００ｍｉｎの条件で急速昇降温熱処理（ＲＴＡ処理：Ｒａｐｉｄ  Ｔｈｒｍａｌ  Ａｎｎｅａｌｉｎｇ）を施すことができる。不活性ガス雰囲気、またはアンモニアおよび不活性ガスの混合雰囲気中でＲＴＡ処理することにより、ウェーハ内部に空孔が注入される。
【００８４】
本発明が対象とするウェーハは無欠陥領域からなり、点欠陥の凝集体が存在しないシリコンウェーハであるので、注入される空孔を対消滅させる格子間シリコン型点欠陥がほとんどなく、酸素析出に必要な空孔が効率的に注入できる。また、空孔型点欠陥もほとんど存在しないため、ＲＴＡ処理により十分な空孔密度を確保することができる。
【００８５】
その後のデバイスの低温プロセスにおいて熱処理を施すことにより、空孔への酸素析出が促進され、熱処理によって酸素析出核の安定化を図り、析出物の成長が行われる。すなわち、このＲＴＡ処理により、ウェーハ面内の酸素析出の均一化が充分に図れるとともに、デバイス構造が形成されるウェーハ最表面層近傍の表層部でのゲッタリンク能力を向上できる。
【００８６】
本発明の方法では、酸素濃度が１．２×１０18ａｔｏｍｓ／ｃｍ3以上（ＡＳＴＭ  Ｆ１２１−１９７９）である無欠陥のシリコンウェーハが製造できる。
【００８７】
ウェーハ中の酸素濃度が高くなると、ＢＭＤの発生量が多くなり、またウェーハの強度を向上させることができる。しかし、高くなりすぎるとデバイス活性領域に酸素析出物およびその二次欠陥が発生しやすくなり回路の特性を劣化させるので、通常、単結晶の酸素の濃度は１．２×１０18ａｔｏｍｓ／ｃｍ3以下に制限される。
【００８８】
これに対し、本発明の製造方法では、炭素添加により、結晶中に現れるリング状ＯＳＦの形成を抑制し、その結果として、ＯＳＦ核の顕在化にともなって規定されていた酸素濃度の許容上限（濃度マージン）を高めることができるので、酸素濃度が１．２×１０18ａｔｏｍｓ／ｃｍ3以上の濃度レベルであってもデバイス特性を低下させることなく、無欠陥領域からなるウェーハを育成できる。また、水素と空孔との交互作用により、酸素析出物の析出サイトが減少したことにも起因することが予測される。
【００８９】
ただし、酸素濃度が高くなりすぎると、この析出抑制効果はなくなるので、酸素濃度は多くても１．６×１０18ａｔｏｍｓ／ｃｍ3までとするのが望ましい。
【実施例】
【００９０】
〔実施例１〕
図６に模式的に示した断面構造の装置を用いて、育成実験をおこなった。この図において、熱遮蔽体７は、黒鉛で外殻を作り、内部に黒鉛フェルトを充填した構造であるが、るつぼに入る部分の外径が４８０ｍｍ、最下端における最小内径Ｓは２７０ｍｍ、半径方向の幅Ｗは１０５ｍｍで、内面は下端部から始まる逆円錐台面とし、その垂直方向に対する傾きは２１°であった。るつぼ１の内径は５５０ｍｍのものを用い、熱遮蔽体７の下端の融液面からの高さＨは、６０ｍｍとした。
【００９１】
この育成装置は、融液から引き上げる単結晶が融点から１２５０℃までの温度範囲において、結晶内の温度分布がＧｃ＜Ｇｅを満足するように、熱遮蔽体７の下端部厚さを厚く、熱遮蔽体７の下端の融液面からの高さＨを高くするように設定している。
【００９２】
るつぼ内に高純度シリコンの多結晶を装入し、装置内を減圧雰囲気とし、ヒータ２により加熱してシリコンを溶融させ、融液３とした。シードチャック５に取り付けた種結晶を融液３に浸漬し、るつぼ１および引き上げ軸４を回転させつつ引き上げを行い、結晶無転位化のためのシード絞りをおこなった後、ショルダー部を形成させ、肩変えして直胴部を形成した。
【００９３】
図６に示すホットゾーン構造を有する育成装置を用いて、直胴部の目標直径を２００ｍｍとし、育成中単結晶内部の軸方向温度勾配を融点から１３７０℃までの範囲で、中心部は３．０〜３．２℃／ｍｍ、周辺部は２．３〜２．５℃／ｍｍとした。また、装置内の雰囲気の圧力を４０００Ｐａとし、引き上げ速度を０．６ｍｍ／ｍｉｎ→０．３ｍｍ／ｍｉｎ→０．６ｍｍ／ｍｉｎと変化させて単結晶を育成した。その場合に、装置内雰囲気の水素分圧を、水素添加なし、水素ガスの添加により２０Ｐａ、４０Ｐａ、１６０Ｐａ、２４０Ｐａおよび４００Ｐａの６水準に変えて、育成をおこなった。
【００９４】
得られた単結晶を引き上げ軸に沿って縦割りして、引き上げ中心軸近傍を面内に含む板状試験片を作製し、Ｇｒｏｗｎ−ｉｎ欠陥の分布を観察した。その観察は、硫酸銅水溶液に浸漬後乾燥して、窒素雰囲気中９００℃にて２０分加熱し、冷却後、弗酸−硝酸混合液に浸漬して表層のＣｕ−シリサイド層を除去してエッチング除去してから、Ｘ線トポグラフ法によりＯＳＦリングの位置や各欠陥領域の分布を調査した。育成条件および単結晶の調査結果を表１に示す。
【００９５】
【表１】
2006312576.tif 000003
【００９６】
この表１では、ＯＳＦ領域、ＰV領域およびＰI領域を合わせたものを無欠陥領域としている。引き上げ速度幅は、引き上げ速度を連続して変化させたときの速度の幅を示しており、単結晶の中心部にて、測定したものである。この速度幅の範囲で引き上げを行えば、ウェーハ面の８０％以上がその領域である単結晶が得られ、速度幅の大きい場合ほどウェーハ面内の性能のばらつきが小さく、かつ製造が容易である。
【００９７】
表１の各結晶の引き上げ速度幅を比較すると、雰囲気中への水素ガスの添加により無欠陥領域の拡大されていることがわかるが、Ｎｏ．１とＮｏ．２〜Ｎｏ．４との対比から窒素添加により、ＰV領域の速度幅が大幅に拡大されていることが明らかである。また、Ｎｏ．５とＮｏ．６〜Ｎｏ．８との対比から、窒素添加量は１×１０12（ａｔｏｍｓ／ｃｍ3）以上にすると、ＰV領域の速度幅が大幅に拡大されていることが分ける。
〔実施例２〕
実施例１と同じ育成装置を用い、装置内雰囲気の圧力を４０００Ｐａとし、引き上げ速度を０．６ｍｍ／ｍｉｎ→０．３ｍｍ／ｍｉｎ→０．６ｍｍ／ｍｉｎと変化させ、その場合に、装置内雰囲気の水素分圧および結晶にドープする炭素量を変えて、単結晶を育成した。
【００９８】
得られた単結晶は、実施例１と同様にして各欠陥領域の分布を調査した。ＯＳＦ密度については、乾燥酸素雰囲気中１１００℃にて１６時間の加熱処理をおこなった後、断面で３μｍのライトエッチングをおこない、光学顕微鏡観察にて調査した。育成条件および調査結果を表２に示す。
【００９９】
【表２】
2006312576.tif 000004
【０１００】
表２のＮｏ．１とＮｏ．９〜Ｎｏ．１１との対比から分かるように、装置内の水素分圧の増加により、無欠陥領域が拡大し、炭素添加によりＯＳＦの発生が大きく低下する。しかしながら、水素分圧が１６０Ｐａを超えると、ＯＳＦ領域が減少するので、ＯＳＦ領域＋ＰV領域の速度幅は減少しており、無欠陥かつ十分なＢＭＤのえられる引き上げ速度幅はせまくなってしまう。
【０１０１】
また、Ｎｏ．１２〜Ｎｏ．１３の相互の対比から、炭素の添加量が５×１０15（ａｔｏｍｓ／ｃｍ3）を下回る場合、ＯＳＦの発生抑止が不十分であることがわかる。
〔実施例３〕
実施例１と同じ育成装置にて、装置内雰囲気ガス圧を４０００Ｐａ、水素分圧を１６０Ｐａとし、ウェーハの中央部がＯＳＦ発生領域となる０．３９７ｍｍ／ｍｉｎの引き上げ速度にて、酸素濃度が１．０×１０18（ａｔｏｍｓ／ｃｍ3）または１．３×１０18（ａｔｏｍｓ／ｃｍ3）の２水準で、各酸素濃度の水準に対しそれぞれ炭素をドープした場合としなかった場合の、合計４種類の単結晶を育成した。
【０１０２】
得られた単結晶の中央部から、ウェーハを採取し、乾燥酸素雰囲気中１１００℃、１６時間加熱のＯＳＦ発生の熱処理をおこない、断面にてＯＳＦ密度を調査した。調査結果を図７に示す。
【０１０３】
酸素が十分低いＮｏ．１５の場合、ＯＳＦは実質的に発生していないが、酸素が１．２×１０18（ａｔｏｍｓ／ｃｍ3）超えるＮｏ．１７ではＯＳＦ領域に多数のＯＳＦが発生する。これに対し同じ高酸素でも、ＣをドープしたＮｏ．１８では、ＯＳＦ領域でもＯＳＦの発生が抑止されていることがわかる。
【産業上の利用可能性】
【０１０４】
本発明のシリコン単結晶の製造方法によれば、全面がＧｒｏｗｎ−ｉｎ欠陥を存在させることなく無欠陥領域からなり、かつＢＭＤが十分にそして均一に形成されるウェーハを切り出すことができるシリコン単結晶を、容易に製造することができる。このようなウェーハは、その上に形成される集積回路の特性不良品の発生を大幅に低減させることができ、回路の微細化および高密度化に対応した基板として、その製造歩留まりの向上に寄与することができるので、広く利用することができる。
【図面の簡単な説明】
【０１０５】
【図１】シリコンウェーハで観察される典型的な欠陥分布の例を、模式的に示した図である。
【図２】単結晶引き上げ時の、引き上げ速度と結晶欠陥の発生位置との一般的な関係を、引き上げ速度を徐々に低下させて育成した単結晶の断面の欠陥分布状態にて模式的に説明した図である。
【図３】凝固直後の単結晶の引き上げ方向の温度勾配が、結晶中心部（Ｇｃ）よりも結晶周辺部（Ｇｅ）の方が小さい（Ｇｃ＞Ｇｅ）ホットゾーン構造をもつ育成装置により引き上げをおこなった単結晶の、図２と同じ方法にて説明した図である。
【図４】図３と同じ育成装置による引き上げにおいて、さらに装置内の不活性雰囲気に水素を添加した場合の図である。
【図５】Ｇｃ＞Ｇｅのホットゾーン構造をもつ育成装置内の不活性雰囲気中に、水素を添加した場合の、水素分圧と無欠陥領域の発生引き上げ速度幅との関係を説明する図である。
【図６】実施例に用いたシリコン単結晶の育成装置の構成例を模式的に示した図である。
【図７】酸素濃度が高く、ウェ−ハ中心のＯＳＦ領域にＯＳＦが発生する場合でも炭素添加によりＯＳＦ発生が抑制され留ことを説明する図である。
【符号の説明】
【０１０６】
１：るつぼ、  １ａ：るつぼ保持容器
１ｂ：るつぼ支持軸、  ２：ヒーター
３：シリコン溶融液、  ４：引き上げ軸
５：シードチャック、  ６：単結晶
７：熱遮蔽体
【図１】
2006312576.tif 000005
【図２】
2006312576.tif 000006
【図３】
2006312576.tif 000007
【図４】
2006312576.tif 000008
【図５】
2006312576.tif 000009
【図６】
2006312576.tif 000010
【図７】
2006312576.tif 000011